(57)【要約】  【課題】従来よりも防汚性と制電性に優れるとともに、十分な機械的特性と安定した製糸性を兼ね備え、抄紙ドライヤーカンバスなどの工業用織物の構成素材として好適なポリエステルモノフィラメントおよびこれを用いた工業用織物の提供。  【解決手段】ポリエステル系樹脂に対し、フッ素樹脂０．２〜２０．０重量％と、制電剤０．５〜５．０重量％とを含有させた樹脂組成物からなるモノフィラメントであって、ＪＩＳ−Ｌ１０１３に記載の方法に準拠した引張強度が３．０ｃＮ／ｄｔｅｘ以上であることを特徴とするポリエステルモノフィラメント。【選択図】なし【特許請求の範囲】
【請求項１】
ポリエステル系樹脂に対し、フッ素樹脂０．２〜２０．０重量％と、制電剤０．５〜５．０重量％とを含有させた樹脂組成物からなるモノフィラメントであって、ＪＩＳ−Ｌ１０１３に記載の方法に準拠した引張強度が３．０ｃＮ／ｄｔｅｘ以上であることを特徴とするポリエステルモノフィラメント。
【請求項２】
前記樹脂組成物のカルボキシル末端基濃度が８当量／１０６ｇ以下である請求項１に記載のポリエステルモノフィラメント。
【請求項３】
前記樹脂組成物が、さらにモノカルボジイミド化合物０．１〜２．０重量％を含有することを特徴とする請求項１または２に記載のポリエステルモノフィラメント。
【請求項４】
前記制電剤が有機スルホン酸金属化合物であることを特徴とする請求項１〜３のいずれか１項に記載のポリエステルモノフィラメント。
【請求項５】
前記フッ素樹脂が、ビニリデンフロライド・テトラフルオロエチレン・ヘキサフルオロプロピレン共重合体、またはエチレン・テトラフルオロエチレン共重合体であることを特徴とする請求項１〜４のいずれか１項に記載のポリエステルモノフィラメント。
【請求項６】
前記ポリエステル系樹脂がポリエチレンテレフタレート、ポリプロピレンテレフタレート、およびポリブチレンテレフタレートから選ばれた少なくとも１種を主成分とすることを特徴とする請求項１〜５のいずれか１項に記載のポリエステルモノフィラメント。
【請求項７】
請求項１〜６のいずれか１項に記載のポリエステルモノフィラメントを経糸および／または緯糸の少なくとも一部に使用したことを特徴とする工業用織物。
【請求項８】
抄紙用織物であることを特徴とする請求項７に記載の工業用織物。
【発明の詳細な説明】
【技術分野】
【０００１】
本発明は、防汚性と制電性に優れるとともに、十分な機械的特性と製糸性を兼ね備え、抄紙ドライヤーカンバスなどの工業用織物の構成素材として好適なポリエステルモノフィラメントおよびこれを用いた工業用織物に関するものである。
【背景技術】
【０００２】
ポリエステル、ポリフェニレンサルファイドおよびポリアミドなどの熱可塑性樹脂からなるモノフィラメントは、抗張力や耐熱性などに優れているため、従来から各種工業用部品、衣料用および工業用繊維材料、抄紙機用織物、サーマルボンド法不織布熱接着工程用ネットコンベア用織物、熱処理炉内搬送ベルト用織物、フィルター用織物などの各種織物のほかに、各種ブラシ、毛筆、印刷スクリーン用紗、釣り糸、ゴム補強用繊維材料などに使用されてきた。
【０００３】
中でも、抄紙ワイヤーや抄紙ドライヤーカンバスなど抄紙用織物の構成素材としては、ポリエチレンテレフタレートを代表素材とするポリエステルモノフィラメントが広く使用されている。
【０００４】
しかしながら、抄紙工程においては、抄紙用織物に木材ピッチ、回収古紙に使用されていた糊材、パルプ、製紙原液中に添加されている填料、サイズ剤、紙力増強剤、インクなどの汚れが付着、蓄積することにより、濾水効率、搾水効率および乾燥効率の低下などの原因となるばかりか、これら汚れが紙へ転写することによる製品の品位低下などが重大な問題となっていた。
【０００５】
これまでにも、この様な汚れに対する改善対策として、固有粘度０．７０以上のポリエチレンテレフタレートとフッ素重合体を混練した組成物からなる繊維（例えば、特許文献１参照）、一種類または二種類以上のフッ素系重合体粒子が実質的に均一に分散されてなり、強度が１．５ｇ／ｄ以上である繊維（例えば、特許文献２参照）などが報告されている。
【０００６】
しかし、ポリエステル繊維は電気絶縁性が高いため、静電気を帯びやすく、製造されたモノフィラメントに塵や埃、織物製作時に発生するスカムなどが引き付けられてしまう問題を有している。さらに、上記のようなフッ素化合物を用いる場合には、フッ素系樹脂はポリエステル樹脂よりも高い電気絶縁性を有していることから帯電量が増加し、糊剤などの粘着性汚れの付着は抑制されるものの、塵や埃、スカムなどはさらに吸着されやすくなるという問題を有している。
【０００７】
一方、ポリエステルに制電性能を持たせる方法としては、ポリエチレンテレフタレート系繊維の鞘比率が６０〜９０％である芯鞘構造を有し、芯部にポリエチレングリコールと電解質を含有した制電ポリマーが木目状に分散してなり、その木目数が２０以下であり、且つポリエチレンテレフタレート系繊維中のポリエチレングリコールが０．５〜２．０重量％、電解質が０．０１〜０．１重量％であるポリエステル系繊維（例えば、特許文献３参照）や、高分子量のポリエチレングリコールおよび有機電解質からなるポリエステル組成物をポリエステル繊維の制電剤とする方法（例えば、特許文献４参照）などが知られている。しかし、これら手法では制電性は得られるものの、防汚性については何ら解決されるものではなかった。
【先行技術文献】
【特許文献】
【０００８】
【特許文献１】特開昭６２−２３８８２２号公報
【特許文献２】特開平２−２６９１９号公報
【特許文献３】特開２００６−２２５８号公報
【特許文献４】特開平３−２０６１２０号公報
【発明の概要】
【発明が解決しようとする課題】
【０００９】
本発明は、以上のような状況を鑑み、従来技術における問題点の解決を課題として検討した結果達成されたものである。つまり、本発明の目的は、従来よりも防汚性と制電性に優れるとともに、十分な機械的特性と安定した製糸性を兼ね備え、抄紙ドライヤーカンバスなどの工業用織物の構成素材として好適なポリエステルモノフィラメントおよびこれを用いた工業用織物を提供することにある。
【課題を解決するための手段】
【００１０】
上記目的を達成するために、本発明によれば、ポリエステル系樹脂に対し、フッ素樹脂０．２〜２０．０重量％と、制電剤０．５〜５．０重量％とを含有させた樹脂組成物からなるモノフィラメントであって、ＪＩＳ−Ｌ１０１３に記載の方法に準拠した引張強度が３．０ｃＮ／ｄｔｅｘ以上であることを特徴とするポリエステルモノフィラメントが提供される。
【００１１】
なお、本発明のポリエステルモノフィラメントにおいては、
前記樹脂組成物のカルボキシル末端基濃度が８当量／１０６ｇ以下であること、
前記樹脂組成物がさらにモノカルボジイミド化合物を０．１〜２．０重量％含有すること、
前記制電剤が有機スルホン酸金属化合物であること、
前記フッ素樹脂がビニリデンフロライド・テトラフルオロエチレン・ヘキサフルオロプロピレン共重合体、またはエチレン・テトラフルオロエチレン共重合体であること、
前記ポリエステル系樹脂が、ポリエチレンテレフタレート、ポリプロピレンテレフタレートおよびポリブチレンテレフタレートから選ばれた少なくとも１種を主成分とすること、などがいずれも好ましい条件として挙げられ、これらの条件を満足することによって、さらに優れた効果を発揮することが期待できる。
【００１２】
また、本発明の工業用織物は、上記ポリエステルモノフィラメントを経糸および／または緯糸の少なくとも一部に使用したことを特徴とし、特に抄紙用織物として使用した場合には、防汚性および制電性に優れた工業用織物が得られる。
【発明の効果】
【００１３】
本発明によれば、以下に説明する通り、従来技術よりも防汚性と制電性に優れるとともに、十分な機械的特性と安定した製糸性を兼ね備え、抄紙ドライヤーカンバスなどの工業用織物の構成素材として好適なポリエステルモノフィラメントおよびこれらを用いた工業用織物を得ることができる。
【発明を実施するための形態】
【００１４】
以下、本発明をさらに詳細に説明する。
【００１５】
本発明のポリエステルモノフィラメントは、ポリエステル系樹脂に対し、フッ素樹脂０．２〜２０．０重量％と、制電剤０．５〜５．０重量％とを含有させた樹脂組成物からなるモノフィラメントであって、ＪＩＳ−Ｌ１０１３に記載の方法に準拠した引張強度が３．０ｃＮ／ｄｔｅｘ以上であることを特徴とする。
【００１６】
まず、本発明のポリエステルモノフィラメントを構成するポリエステル系樹脂とは、ポリエチレンテレフタレート（以下、ＰＥＴという）、ポリプロピレンテレフタレートおよびポリブチレンテレフタレートなどのジカルボン酸またはそのエステル形成誘導体およびジオールまたはそのエステル形成誘導体から合成されるポリエステル系化合物のことである。これらの内でも、ジカルボン酸成分の９０モル％以上がテレフタル酸からなり、またグリコール成分の９０モル％以上がエチレングリコールからなるＰＥＴの使用が好適である。
【００１７】
ＰＥＴは、上記のテレフタル酸成分の一部を、例えば２，６−ナフタレンジカルボン酸、イソフタル酸、１，４−シクロヘキサンジカルボン酸、アジピン酸、セバシン酸、スルホン酸金属塩置換イソフタル酸などで置き換えたものであってもよい。また、上記のエチレングリコール成分の一部を、例えばプロピレングリコール、テトラメチレングリコール、１，４−シクロヘキサンジメタノール、ジエチレングリコール、ネオペンチルグリコール、１，４−シクロヘキサンジオール、ポリアルキレングリコールなどで置き換えたものであってもよい。さらに、ペンタエリスリトール、トリメチロールプロパン、トリメリット酸、トリメシン酸、硼酸などの鎖分岐剤を本発明の目的を阻害しない範囲で併用することもできる。
【００１８】
本発明のポリエステルモノフィラメントに含まれるフッ素樹脂は、分子中にフッ素原子を含有する樹脂であればいずれでも良いが、例えばポリテトラフルオロエチレン、テトラフルオロエチレン・パーフルオロアルキルビニルエーテル共重合体、テトラフルオロエチレン・ヘキサフルオロプロピレン共重合体、エチレン・テトラフルオロエチレン共重合体、ポリビニリデンフルオライド、ポリクロロトリフルオロエチレン、ビニリデンフルオライド・テトラフルオロエチレン・ヘキサフルオロプロピレン共重合などを挙げることができる。これらの中でもビニリデンフルオライド・テトラフルオロエチレン・ヘキサフルオロプロピレン共重合体（以下、Ｐ（２Ｆ・４Ｆ・６Ｆ）と略称する）およびエチレン・テトラフルオロエチレン共重合体（以下、ＥＴＦＥと略称する）が、ポリエステル系樹脂への分散性とモノフィラメント製造時の製糸性および防汚性とが良好であることから特に好ましい。
【００１９】
本発明のポリエステルモノフィラメントにおけるフッ素樹脂の含有量は０．２〜２０．０重量％であることが必要であり、さらには０．８〜１５．０重量％、また１．０〜１２．０重量％の範囲の場合は、所望とする効果がより顕著となるため好ましい。ここで、フッ素樹脂の含有量が０．２重量％より少ないと防汚性が不十分であり、２０．０重量％より多いとポリエステルモノフィラメントの製造が困難となったり、ポリエステルモノフィラメントの平均直径に比べて直径が大きいコブ糸と呼ばれる繊維軸方向に極短い長さの直径増大変動異常部が多く発生しやすくなったり、得られるモノフィラメントの引張り強度が不十分となったりするため好ましくない。
【００２０】
また、本発明のポリエステルモノフィラメントに含まれる制電剤としては、アルカリ金属またはアルカリ土類金属のハロゲン化合物などの無機電解質や、アルカリスルホン酸、ベンゼンスルホン酸、アルキルベンゼンスルホン酸、５−スルホイソフタル酸などの有機スルホン酸金属化合物が挙げられるが、これらの中でも有機スルホン酸金属化合物が製糸性および制電性に優れるため好ましく、その中でも汎用性の観点からドデシルベンゼンスルホン酸ナトリウム（以下、ＤＢＳと略称する）を用いることが特に好ましい。
【００２１】
本発明のポリエステルモノフィラメントにおける制電剤の含有量は０．５〜５．０重量％であるが、２．０〜３．５重量％の範囲とすることがより好ましい効果の発現が期待できる。ここで、制電剤の含有量が０．５重量％より少ないと制電性が不十分であり、５．０重量％より多いとモノフィラメントの製造が困難となったり、コブ糸の発生が多くなったり、得られるモノフィラメントの引張り強度が不十分となったりするため好ましくない。
【００２２】
本発明における制電性とは、ＪＩＳ−Ｌ１０９４に記載の方法に準拠して測定した摩擦帯電圧が１０００Ｖ以下であれば良好と言え、５００Ｖ以下であれば所望とする効果がより顕著となるため好ましい。摩擦帯電圧が１０００Ｖより大きい場合には、塵や埃、スカムの吸着が顕著となり工業用織物などに用いるには好ましくないものとなる。また、帯電圧の半減期が１０秒以下であれば放電性に優れるため好適な効果が発揮される。
【００２３】
また、本発明におけるポリエステルモノフィラメントは、ＪＩＳ−Ｌ１０１３に記載の方法に準拠して測定した引張強度が３．０ｃＮ／ｄｔｅｘ以上であることを特徴とする。ここで引張強度が３．０ｃＮ／ｄｔｅｘ以下では、工業用織物に求められる織物強度の実現が困難となるなどの結果に繋がる。
【００２４】
さらに、本発明のポリエステルモノフィラメントは、カルボキシル末端基濃度が８当量／１０６ｇ以下であることが好ましく、さらに好ましくは５当量／１０６ｇ以下である。カルボキシル末端基濃度が８当量／１０６ｇ以下である場合、本モノフィラメントを高温高湿条件下で使用した際、ポリエステルの加水分解劣化の進行が抑制されるという好適な効果が発揮される。
【００２５】
また、本発明のポリエステルモノフィラメントには、その特性を阻害しない範囲でカルボジイミド化合物を含有させることもでき、この場合、耐加水分解性能の向上が顕著となり、高温高湿度条件下で使用した場合でも、長期に亘る製品寿命が実現できるなど、より好ましい効果の発現に繋がる。
【００２６】
ここで、ポリエステル中に含有させるカルボジイミド化合物としては、１分子中に１個または２個以上のカルボジイミド基を有する化合物が好適に利用できるが、例えば、Ｎ，Ｎ´−ジ−ｏ−トリイルカルボジイミド、Ｎ，Ｎ´−ジフェニルカルボジイミド、Ｎ，Ｎ´−ジオクチルデシルカルボジイミド、Ｎ，Ｎ´−ジ−２，６−ジメチルフェニルカルボジイミド、Ｎ−トリイル−Ｎ´−シクロヘキシルカルボジイミド、Ｎ，Ｎ´−ジ−２，６−ジイソプロピルフェニルカルボジイミド、Ｎ，Ｎ´−ジ−２，６−ジ−ｔｅｒｔ−ブチルフェニルカルボジイミド、Ｎ−トリイル−Ｎ´−フェニルカルボジイミド、Ｎ，Ｎ´−ジ−ｐ−ニトロフェニルカルボジイミド、Ｎ，Ｎ´−ジ−ｐ−アミノフェニルカルボジイミド、Ｎ，Ｎ´−ジ−ｐ−ヒドロキシフェニルカルボジイミド、Ｎ，Ｎ´−ジ−シクロヘキシルカルボジイミド、Ｎ，Ｎ´−ジ−ｐ−トリイルカルボジイミドなどが挙げられる。
【００２７】
本発明では、これらのカルボジイミド化合物の中から１種または２種以上の化合物を任意に選択してポリエステルモノフィラメントに含有させればよいが、ポリエステルに添加後の安定性から、芳香族骨格を有する化合物が有利な傾向にあり、中でもＮ，Ｎ´−ジ−２，６−ジイソプロピルフェニルカルボジイミド、Ｎ，Ｎ´−ジ−２，６−ジ−ｔｅｒｔ−ブチルフェニルカルボジイミド、Ｎ，Ｎ´−ジ−２，６−ジメチルフェニルカルボジイミド、Ｎ，Ｎ´−ジ−ｏ−トリイルカルボジイミドなどが有利な傾向にあり、その中でも特にＮ，Ｎ´−ジ−２，６−ジイソプロピルフェニルカルボジイミドが好適であり、例えば市販品であるＲｈｅｉｎ−Ｃｈｅｍｉｅ社製の“ＳＴＡＢＡＸＯＬ”ＩまたはＲａｓｃｈｉｇ  ＡＧ社製の“Ｓｔａｂｉｌｉｚｅｒ”７０００などを購入して使用することができる。
【００２８】
また、添加するカルボジイミド化合物の含有量としては、０．１〜２．０重量％の範囲が好ましく、０．７〜１．５重量％の範囲の場合、高い耐加水分解性と優れた強度バランスを有するポリエステルモノフィラメントの取得が可能になるなど、より好ましい効果の発現が期待できる。
【００２９】
次に、本発明のポリエステルモノフィラメントは、従来公知の溶融紡糸方法にて製造が可能であるが、例えば、１軸もしくは２軸のエクストルダー型溶融紡糸機を使用した場合、乾燥したポリエステル系樹脂ペレットとフッ素樹脂、制電剤との混合物、あるいはポリエステル系樹脂ペレットとフッ素樹脂を高濃度に含有させたポリエステルマスターバッチと、制電剤を高濃度に含有させたポリエステルマスターバッチを供給し、ポリエステル系樹脂の融点以上の温度で溶融混練した後、計量ギアポンプを介して、溶融紡糸機の先端に設けた紡糸口金から押し出し、冷却・延伸・熱セットを施して巻き取る方法が挙げられる。
【００３０】
本発明におけるポリエステルモノフィラメントは、１本からなる連続糸であり、繊維軸方向に垂直な断面形状は、丸、楕円、３角、Ｔ、Ｙ、Ｈ、＋、５葉、６葉、７葉、８葉、などの多様形状、正方形、長方形、菱形、ドッグボーン状および繭型などいかなる断面形状を有するものでもよい。
【００３１】
さらにまた、本発明のポリエステルモノフィラメントの直径は、その使い方に合わせて適宜選択することができるが、通常は０．０５〜３．００ｍｍ程度（異形断面の場合は、丸断面面積に換算して直径を算出する）の範囲のものが好適に使用される。
【００３２】
かくして得られる本発明のポリエステルモノフィラメントは、従来よりも防汚性と制電性に優れるとともに、十分な機械的特性と安定した製糸性を兼ね備え、抄紙ドライヤーカンバス、抄紙ワイヤー、サーマルボンド法不織布接着工程用ネットコンベア、乾燥機および熱処理機内搬送用ベルトさらにはフィルターなどの工業用織物の構成素材として極めて好適である。
【実施例】
【００３３】
以下、本発明のポリエステルモノフィラメントに関しさらに詳細に説明するが、本発明はその要旨を超えない限り、以下の実施例に何ら限定されるものではない。
【００３４】
また、各種特性評価は次に説明する方法に従って行った。
（１）ポリエステルモノフィラメントの引張強力および引張強度
ＪＩＳ−Ｌ１０１３に記載の方法に準拠して、引張試験器（（株）オリエンテック製テンシロン／ＵＴＭ−ＩＩＩ−１００）を使用して測定し、試料が切断したときの強力を求め、その強力を繊度で割り返して強度（ｃＮ／ｄｔｅｘ）を算出した。
（２）ポリエステルモノフィラメントのカルボキシル末端基濃度
（Ｉ）１０ｍＬ試験管に０．５±０．００２ｇのポリエステルモノフィラメントサンプルを秤取する。
【００３５】
（ＩＩ）ｏ−クレゾール１０ｍＬを前記試験管に注入し、１００℃で３０分間加熱、攪拌しサンプル溶解させる。
【００３６】
（ＩＩＩ）試験管の内容液を３０ｍＬビーカーに移す（試験管内の残液を３ｍＬのジクロルメタンで洗浄してビーカーに追加する）。
【００３７】
（ＩＶ）ビーカー内の液温が２５℃になるまで放冷する。
【００３８】
（Ｖ）０．０２ＮのＮａＯＨメタノール溶液で滴定する。
【００３９】
（ＶＩ）サンプル無しで前記（１）〜（５）と同様に行い、サンプル滴定に要した０．０２ＮのＮａＯＨメタノール溶液滴定量からポリエステルモノフィラメント１０６ｇあたりのカルボキシル末端基当量を求める。
（３）防汚性評価
（Ｉ）厚さ１５０〜２５０μｍ、横巾３０ｍｍ、縦長さ１２０ｍｍのポリエチレンテレフタレート製２軸延伸フィルムを２枚用意し、各々のフィルムの３０ｍｍ巾の一端同士を重ならないように合わせて、この合わせ面に、片面に粘着剤の塗布された２５ｍｍ×２５ｍｍサイズの布粘着テープを、前記２枚のフィルムの両端に渡るように貼付することにより、接合部で縦方向に繋ぎ合わされた見かけの縦長さ約２４０ｍｍ、横巾３０ｍｍのフィルムを作成する。
【００４０】
（ＩＩ）前記の２枚が繋ぎ合わされたフィルムの前記布粘着テープの貼付されていない面のどちらか半分（一枚のフィルム）に、横巾１０ｍｍ、縦長さ１２０ｍｍの両面粘着テープ（日東電工（株）製品、Ｎｏ．５２３または同等品）を、前記フィルムと前記両面粘着テープの横巾方向のセンターを合わせて長手方向に揃えて貼付する。
【００４１】
（ＩＩＩ）長さ約２００ｍｍに切断したポリエステルモノフィラメント試料を、前記両面粘着テープを貼付したフィルムの粘着テープ上に、前記フィルムの長手方向と平行に隙間無く貼付し、前記両面粘着テープの長手方向の両端からはみ出している前記ポリエステルモノフィラメントの余端を鋏で切除し、ポリエステルモノフィラメント試料貼付フィルムを得る。
【００４２】
（ＩＶ）平坦な硝子板（厚さ約８ｍｍ、縦約２５０ｍｍ、横約８０ｍｍ）の上に前記ポリエステルモノフィラメント試料貼付フィルムを乗せ、ポリエステルモノフィラメント貼付面を上向き、かつポリエステルモノフィラメント面が左側になるようにしてから、横巾１０ｍｍ、縦長さ１５０ｍｍに切断した片面に粘着剤が塗布された布粘着テープ（ニチバン（株）製、段ボール包装用強粘着テープ＜ＬＳ＞Ｎｏ．１０１Ｎまたは同等品）を、該布粘着テープの長手方向左端を前記ポリエステルモノフィラメント試料貼付フィルムのポリエステルモノフィラメント面左端と合わせて、前記ポリエステルモノフィラメント上に前記布粘着テープを仮貼付する。次いで、前記ポリエステルモノフィラメント面右端に約３０ｍｍ残っている前記布粘着テープを、前記フィルム面にしっかりと貼付する。
【００４３】
（Ｖ）前記ポリエステルモノフィラメント貼付フィルムを裏返して、前記（１）で２枚のフィルムを繋ぎ合わせるために貼付した前記布粘着テープを取り除く。
【００４４】
（ＶＩ）前記ポリエステルモノフィラメント貼付フィルムのポリエステルモノフィラメント貼付面を上向きにし、ポリエステルモノフィラメント貼付部分が硝子板上に完全に乗るようにセットして、前記ポリエステルモノフィラメントの表面に仮貼付されている前記布粘着テープ上に、重量１．４３Ｋｇ、巾５０ｍｍ、直径８６ｍｍのゴムローラーを、前記布粘着テープを重ねたフィルムの右長手方向から片道走行させ、前記布粘着テープを前記ポリエステルモノフィラメント試料に貼付して剥離応力測定用試料を作成する。
【００４５】
（ＶＩＩ）前記剥離応力測定用試料の２枚のフィルムの接合部を支点にして、前記布粘着テープの貼付面が内側になるように山折りし、次いで山折りの支点部からポリエステルモノフィラメント上に貼付されている前記布粘着テープを長さ約１０ｍｍ剥がし、露出したポリエステルモノフィラメント貼付フィルム端部を、引張試験器（（株）オリエンテック製テンシロン／ＵＴＭ−ＩＩＩ−１００）の上チャックの中央部にセットし、一方のポリエステルモノフィラメントの貼付されていない前記フィルムの下端（山折りの裾部）を、前記引張試験器の下チャックの中央部にセットして、引張速度１００ｍｍ／分、チャートスピード１００ｍｍ／分の条件で剥離応力を測定し、剥離応力の高い山と剥離応力の低い谷とが交互に連なった剥離応力チャートを得る。
【００４６】
（ＶＩＩＩ）得られた剥離応力チャートの最初の剥離応力の高い山から約２０ｍｍ後の剥離応力の高い山を始点として、一個一個の交互の山と谷各４０点の剥離応力を読み取り、その平均値をもって剥離応力とし、この測定をｎ１０で行い、その平均値を布粘着テープ剥離応力とする。
【００４７】
布粘着テープ剥離応力が低いほど防汚性が優れることを表す。本発明においては、５００ｃＮ／ｃｍ以下であると、工業用織物に用いるのに十分有効であると判断できる。
【００４８】
なお、上記した布ガムテープ剥離試験を採用することによって、製織することなく本発明のポリエステルモノフィラメントを構成素材とする織物の防汚性を定量的に相対評価することが可能である。
（４）制電性
本発明のモノフィラメントを用いて平織物を製織し、ＪＩＳ−Ｌ１０９４に記載の方法に準拠して、摩擦帯電圧（Ｖ）と帯電圧の半減期（秒）を測定した。
（５）製糸性
２４時間の連続紡糸を行い、以下の基準で判定した。
Ａ．原料の噛み込み性
○：噛み込みは良好であり、噛み込み不良による紡糸不能状態は皆無であった、
×：噛み込みが不良で紡糸できない状態があった。
Ｂ．フィルターの目詰まり
○：フィルターの目詰まりはなく、吐出状態も安定し、紡糸に支障が無かった、
×：フィルターの目詰まりが生じ、吐出状態が不安定となり、濾圧の上昇により紡糸が不可能となった。
Ｃ．糸切れ
○：糸切れの発生が３回以下であった、
×：糸切れの発生が４回以上であった。
Ｄ．コブ糸の発生回数
○：１０回／トン未満、
×：１０回／トン以上。
【００４９】
なお、コブ糸の発生回数は、１０００ｋｇ／押出されたポリマーの総重量（ｋｇ）×コブ発生回数で表した。
［実施例１］
ＰＥＴ樹脂として、特開昭５６−８５７０４公報に記載の方法に準じて得た極限粘度０．９３、カルボキシル末端基濃度１５当量／１０６ｇのＰＥＴ乾燥チップ（以降、ＰＥＴ樹脂Ａという）を６０重量％と制電剤としてＤＢＳ４０重量％の混合物を２軸溶融押し出し機に供給し、混練温度：２７５℃、Ｌ／Ｄ：３０、スクリュー回転数：３００ｒｐｍの条件で溶融混練を行い、ＤＢＳを含有したＰＥＴマスターバッチを作製した。
【００５０】
フッ素樹脂としてＰ（２Ｆ・４Ｆ・６Ｆ）を４０重量％含有したＰＥＴマスターバッチを準備した。
【００５１】
そして、ＰＥＴ樹脂Ａ：Ｐ（２Ｆ・４Ｆ・６Ｆ）含有ＰＥＴマスターバッチ：ＤＢＳ含有ＰＥＴマスターバッチが８０：１５：５の重量比となるようにエクストルダー型溶融紡糸機に供給し、紡糸温度２８０℃で溶融混練した後、紡糸口金（口金孔径：１．５ｍｍ）から溶融ポリマーを押し出し、直ちに７０℃の温水浴中で冷却固化させた未延伸糸を得た。
【００５２】
次に、この未延伸糸を常法に従い合計５．５倍に延伸し、さらに熱セットを行なって直径０．４００ｍｍの円形断面ポリエステルモノフィラメントを得た。得られたポリエステルモノフィラメントのカルボキシル末端基濃度、引張強度、防汚性、制電性および製糸性を表１に示す。
［実施例２〜４］
フッ素樹脂の含有量と制電剤の含有量を表１に示すように変更したこと以外は、実施例１と同様の方法で直径０．３９９〜０．４０５ｍｍのポリエステルモノフィラメントを得た。
［実施例５］
フッ素樹脂として、Ｐ（２Ｆ・４Ｆ・６Ｆ）含有ＰＥＴマスターバッチの替わりにＥＴＦＥを用いて、ＰＥＴ樹脂Ａ：ＥＴＦＥ：ＤＢＳ含有ＰＥＴマスターバッチが８９：６：５の重量比となるように変更したこと以外は、実施例１と同様の方法で直径０．４０１ｍｍのポリエステルモノフィラメントを得た。
［実施例６］
ＰＥＴ樹脂Ａを７９重量％、フッ素樹脂含有ＰＥＴマスターバッチを１５重量％、制電剤含有ＰＥＴマスターバッチを５重量％のポリエステル組成物にモノカルボジイミド（ＭＣＤ）化合物を１重量％添加したこと以外は、実施例１と同様の方法で直径０．３９７ｍｍのポリエステルモノフィラメントを得た。
［比較例１〜３］
フッ素樹脂の含有量と制電剤の含有量を表１に示すように変更したこと以外は、実施例１と同様の方法で直径０．３９２〜０．４１１ｍｍのポリエステルモノフィラメントを得た。
【００５３】
【表１】
2013204178.tif 000002
【００５４】
表１から明らかなように、本発明のポリエステルモノフィラメント（実施例１〜６）は、優れた防汚性と制電性、さらに十分な機械的特性と安定した製糸性が得られることから、各種工業用織物、特に抄紙用ドライヤーカンバスといった抄紙用織物の構成素材として好適である。
【００５５】
これに対して、本発明の条件を満たさないポリエステルモノフィラメントとして、フッ素樹脂の含有量を２０．０重量％より多くした比較例１では、防汚性には優れるものの、引張強度と製糸性が不十分となった。制電剤の含有量を５．０重量％より多くした比較例２では制電性には優れるものの、引張強度と製糸性が不十分となり、また、フッ素樹脂の含有量を０．２重量％より少なく、制電剤の含有量を０．５重量％より少なくした比較例３では、製糸性は良好であるものの、防汚性と制電性が不十分となり、各種工業用織物、特に抄紙用ドライヤーカンバスなどの抄紙用織物の構成素材としては十分なものとは言えなかった。
【産業上の利用可能性】
【００５６】
以上説明したように、本発明のポリエステルモノフィラメントは、従来よりも防汚性と制電性に優れるとともに、十分な機械的特性と安定した製糸性を兼ね備えていることから、抄紙ドライヤーカンバスなどの工業用織物の構成素材として極めて好適である。